(57)【特許請求の範囲】
【請求項１】
雲母チタンを０．１〜５重量％及び平均粒径０．０１〜１０μｍの水不溶性白色粉体を０．０５〜０．５重量％含有する練歯磨組成物において、透明板に太さ２mm、長さ３０mmの黒色線２本を５mm間隔で引き、その上に雲母チタン以外の成分からなる組成物のサンプルをのせ、４０Ｗ蛍光灯下でそのサンプルの上部から観察して黒色線の見えなくなる限界のサンプル厚さで規定される透明度が０．５〜１０mmであることを特徴とする練歯磨組成物。
【請求項２】
研磨性シリカを含有する請求項１記載の練歯磨組成物。
【請求項３】
水不溶性白色粉体が酸化チタン、ステアリン酸カルシウム、ステアリン酸マグネシウム、タルク、リン酸水素カルシウム、リン酸カルシウム及びハイドロキシアパタイトから選ばれる１種又は２種以上である請求項１又は２記載の練歯磨組成物。
【請求項４】
雲母チタンの平均粒径が１０〜１００μｍである請求項１〜３のいずれか１項記載の練歯磨組成物。
【発明の詳細な説明】
【０００１】
【発明の属する技術分野】
本発明は練歯磨組成物に関し、更に詳細には色調の改善されたパール光沢を有する練歯磨組成物に関する。
【０００２】
【従来の技術】
従来より、透明練歯磨剤に雲母チタンを配合し、パール光沢（キラキラ光る外観）を付与することが行われている（特開昭４７−２８９９号、特公昭５９−５０６４４号及び特公平７−５９４９１号公報）。
【０００３】
ところで、雲母チタンは微細な薄片状雲母の表面に酸化チタンをコーティングしたものであるが、雲母由来の暗褐色の色調を有している。従って、透明歯磨剤に雲母チタンを配合することは、歯磨剤にパール光沢と同時に暗褐色の色調も付与してしまうという問題があった。
【０００４】
【発明が解決しようとする課題】
従って、本発明の目的は、雲母チタンを配合したパール光沢を有する歯磨剤の色調を改善することにある。
【０００５】
【課題を解決するための手段】
そこで本発明者は、上記課題を解決すべく鋭意研究した結果、雲母チタン以外の成分からなる組成物の透明度を高くするのでなく、全く意外にもその透明度をある一定の範囲に調整することにより、良好なパール光沢を有しつつ、明るい色調を有する練歯磨組成物が得られることを見出し、本発明を完成するに至った。
【０００６】
すなわち、本発明は、雲母チタンを０．１〜５重量％及び水不溶性白色粉体を０．０５〜０．５重量％含有する練歯磨組成物において、透明板に太さ２mm、長さ３０mmの黒色線２本を５mm間隔で引き、その上に雲母チタン以外の成分からなる組成物のサンプルをのせ、４０Ｗ蛍光灯下でそのサンプルの上部から観察して黒色線の見えなくなる限界のサンプル厚さで規定される透明度が０．５〜１０mmであることを特徴とする練歯磨組成物を提供するものである。
【０００７】
【発明の実施の形態】
本発明の練歯磨組成物は、パール光沢付与剤としての雲母チタンを０．１〜５重量％含有するが、０．２〜２重量％がより好ましい。０．１重量％未満では十分なパール光沢が得られず、５重量％を超えると暗褐色の色調となり好ましくない。用いられる雲母チタンの平均粒径（レーザー散乱測定法による。以下同じ。）としては、１０〜１００μｍ、特に２０〜７０μｍが、パール光沢付与性及び色調の点から好ましい。
【０００８】
本発明の練歯磨組成物の雲母チタン以外の成分の透明度は、透明板に太さ２mm、長さ３０mmの黒色線２本を５mm間隔で引き、その上にサンプルを塗布し、そのサンプルの上部（好ましくは約３０cm上部）から観察して黒色線の見えなくなる限界のサンプル厚さを測定することにより得られる。本発明においては、かくして得られる透明度が０．５〜１０mmであることが必要であり、色素を含まない場合の透明度は０．８〜３mmであることがより好ましい。また、練歯磨組成物に色素を含む場合の前記透明度は２〜７mmが好ましい。透明度が０．５mm未満の場合には、パール光沢が損なわれ、１０mmを超えると色調が暗褐色となる。なお、一般に透明歯磨の透明度は２０mm以上であるから、雲母チタンを含有する本発明の練歯磨組成物は不透明歯磨に分類され、特に屈折率の調整等に留意しなくともよい。
【０００９】
本発明における雲母チタン以外の組成物には、研磨性シリカ及び水不溶性白色粉体を配合して上記透明度を調整するのが好ましい。研磨性シリカとしては、平均粒径３〜１５μｍ、特に５〜１０μｍのものが好ましい。かかる研磨性シリカの配合量は、練歯磨組成物中に１０〜３０重量％、特に１５〜２５重量％が好ましい。
【００１０】
また、水不溶性白色粉体としては、酸化チタン、ステアリン酸カルシウム、ステアリン酸マグネシウム、タルク、リン酸カルシウム、リン酸水素カルシウム、水酸化アルミニウム、炭酸カルシウム、ピロリン酸カルシウム、ハイドロキシアパタイト、アルミノケイ酸ナトリウム、ケイ酸ジルコニウム等が挙げられ、これらは単独で又は２種以上を組み合せて用いられる。かかる水不溶性白色粉体の平均粒径としては、０．０１〜１０μｍ、特に０．０５〜５μｍが好ましい。水不溶性白色粉体の配合量は、練歯磨組成物中に０．０５〜１重量％、特に０．１〜０．５重量％が好ましい。
【００１１】
また、本発明練歯磨組成物中には、上記成分以外にフッ素化合物、粘結剤、増粘性シリカ、発泡剤、甘味成分、水溶性塩類、香料、湿潤剤、保存剤、薬効成分、色素、水等を配合することができる。ここでフッ素化合物としては、フッ化ナトリウム、モノフルオロリン酸ナトリウム等が好ましい。粘結剤としては、キサンタンガム、カラギーナン、ヒドロキシエチルセルロース、カルボキシメチルセルロースナトリウム等の水溶性高分子等が挙げられる。発泡剤としては例えば、ラウリル硫酸ナトリウム、ラウロイルサルコシンナトリウム、アルキルスルホコハク酸ナトリウム、ヤシ油脂肪酸モノグリセリンスルホン酸ナトリウム、ショ糖脂肪酸エステル等が挙げられるが、このうちラウリル硫酸ナトリウムが特に好ましい。甘味成分としては、糖アルコール、特にキシリトールを配合するのが好ましく、キシリトールと他の甘味成分を組み合せて用いるのが特に好ましい。ここで他の甘味成分や湿潤剤としては、例えばグリセリン、プロピレングリコール、ポリエチレングリコール、エリスリトール、ソルビトール、マルチトール、ラクチトール、パラチトール等の多価アルコール、サッカリン、サッカリンナトリウム、ステビア、アスパルテーム、グリチルリチン酸ジカリウム等の甘味剤が挙げられる。ここで、フッ素化合物は、フッ素換算で０．０１〜０．２重量％、粘結剤は０．５〜２重量％、発泡剤は０．５〜２重量％、多価アルコールは１０〜６０重量％配合するのが好ましい。
【００１２】
本発明練歯磨組成物には色素を配合することができ、当該色素としては食用色素、例えば青色１号、赤色１０６号等が用いられる。
【００１３】
本発明の練歯磨組成物は、例えば前記成分を混合攪拌することにより製造できる。
【００１４】
【実施例】
次に実施例を挙げて本発明を更に詳細に説明するが、本発明は以下の実施例に限定されるものではない。
【００１５】
実施例１〜３、比較例１及び２
表１に示す原料を用いて練歯磨剤を製造した。
【００１６】
各練歯磨剤における、雲母チタン以外の成分を脱気混合して得た組成物について、プラスチック製透明平板の上に太さ２mm、長さ３０mmの黒色線を５mm間隔で２本引き、その平板上にサンプル組成物を泡が入らないように均一に塗布し、その３０cm上方から肉眼で観察し、黒色線の見えなくなる限界のサンプル厚さを測定し、透明度（mm）とした。なお、観察は４０Ｗ蛍光灯の近くで行った。また、得られた練歯磨剤のパール光沢及び色調を肉眼で観察した。これらの結果を以下の基準で評価し、表１に示した。
【００１７】
（評価基準）
光沢性
○：パール光沢がある
×：パール光沢がない
色調
○：暗褐色でなくきれいな感じ
×：暗褐色で汚い感じ
【００１８】
【表１】
0004584367.tif 000002
【００１９】
表１より、雲母チタンの配合量が０．１〜５重量％であり、雲母チタン以外の成分からなる組成物の透明度が０．５〜１０mmであるときに、パール光沢があり、かつ明るい色調の練歯磨剤となることが判明した。
【００２０】
【発明の効果】
本発明によれば、良好なパール光沢を有し、かつ明るい色調の練歯磨剤が得られる。